(57)【特許請求の範囲】
【請求項１】
銅を用いて、プリント回路基板又はＩＣ基板中の微細構造を充填するため、あるいはリセス構造を充填するための、めっき浴中で銅めっきする方法であって、
該基板を、銅めっき前及び／又は銅めっき中にレベラー添加剤と接触させ、かつ該レベラー添加剤が、式（Ｉ）
【化１】
0006012723.tif 000006
［式中、Ｙは、−（ＣＨ2）−であり；
ｎは、１〜３にわたり；
Ｒ1及びＲ2は、水素及び線状及び分枝鎖状のＣ1〜Ｃ4アルキルから独立して選択され、
Ｒ3は、水素、線状及び分枝鎖状のＣ1〜Ｃ4アルキル、リチウム、ナトリウム、カリウム及びアンモニウムから選択され；
Ａは、非置換トリアゾール及び非置換テトラゾールから選択されるヘテロ環部分である］による分子から選択される、銅めっきする方法。
【請求項２】
（Ａ）該基板を、
（ｉ）少なくとも１種の銅イオン源、
（ｉｉ）少なくとも１種の酸及び
（ｉｉｉ）式（Ｉ）による少なくとも１種のレベラー添加剤
を含んでなる水性の酸性銅めっき浴と接触させる工程
及び
（Ｂ）電流を該基板に適用する工程
を含んでなる、請求項１記載の銅めっきする方法。
【請求項３】
（Ａ１）該基板を、
（ｉ）少なくとも１種の酸及び
（ｉｉ）式（Ｉ）による少なくとも１種のレベラー添加剤
を含んでなる水性前処理組成物と接触させる工程、
（Ａ２）該基板を、水性の酸性銅めっき浴と接触させる工程及び
（Ｂ）電流を該基板に適用する工程
を含んでなる、請求項１記載の銅めっきする方法。
【請求項４】
式（Ｉ）によるレベラー添加剤の濃度が、０．００１〜１００ｍｇ／ｌにわたる、請求項１から３までのいずれか１項記載の銅めっきする方法。
【請求項５】
少なくとも１種の該酸が、硫酸、フルオロホウ酸、リン酸及びメタンスルホン酸を含んでなる群から選択される、請求項２から４までのいずれか１項記載の銅めっきする方法。
【発明の詳細な説明】
【技術分野】
【０００１】
本発明は、基板上へ銅を電気めっきする分野に関し、特に水性の酸性銅めっき浴組成物、銅めっき用の前処理組成物及びそれらの使用に関する。
【０００２】
発明の背景
銅めっき用の前処理組成物及び銅の電解析出用の水性の酸性めっき浴は、プリント回路基板及びＩＣ基板の製造に使用され、その際に、トレンチ、スルーホール（ＴＨ）、ブラインドマイクロビア（ＢＭＶ）及びピラーバンプのような微細構造が、銅を用いて、充填されるか又はビルドアップする必要がある。銅のそのような電解析出のその他の用途は、半導体基板中及び半導体基板上での、リセス構造、例えばシリコン貫通ビア（ＴＳＶ）のフィリング又は再配線層（ＲＤＬ）及びピラーバンプの形成である。
【０００３】
前処理組成物中及び／又は酸性銅めっき浴中に存在する有機レベラー添加剤は、該基板表面上へ吸着され、その上への該銅析出に影響を及ぼす。
【０００４】
EP 1 249 861 A2の特許出願公開明細書には、半導体基板上への銅析出用の前処理組成物が開示されている。該前処理組成物は、有機スルフィド又はジスルフィド添加剤及び任意にレベラー添加剤、例えばフェナジンアゾ染料を含んでなる。
【０００５】
JP 2001-152387 Aの特許出願公開公報には、銅めっきする方法が開示され、その際に、該基板を、（ｉ）塩化物イオン、界面活性剤及び含窒素有機化合物の群から選択される添加剤を含有する前処理組成物中に浸漬し、（ｉｉ）すすぎ、かつ（ｉｉｉ）界面活性剤を含まないめっき浴から銅を析出させる。
【０００６】
US 2,758,076の特許明細書には、５−アミノ−２−メルカプト−ベンゾイミダゾールを含んでなる酸性銅めっき浴が開示されている。そのようなめっき浴から誘導される銅析出物は、極めて光沢があり、微粒状であり、軟らかく、かつレベリング性が良好である。
【０００７】
EP 1 069 211 A2の特許出願公開明細書には、Ｎを含有する五員の及びＮを含有する六員のヘテロ環分子、例えば５−フェニル−１Ｈ−１，２，４−トリアゾール−３−チオール及び４−アミノ−５−（４´−ピリジル）−４Ｈ−１，２，４−トリアゾール−３−チオールから選択される低分子量レベラー添加剤を含んでなる、酸性銅めっき浴が開示されている。
【０００８】
しかしながら、前処理組成物中及び／又は酸性銅めっき浴中でのそのようなレベラー添加剤は、最先端のプリント回路基板、ＩＣ基板の製造及び半導体基板のメタライゼーションにおける現在の及び将来の要件を満たすには適していない。プリント回路基板及びＩＣ基板中のＢＭＶは、銅で、完全にかつ単にコンフォーマルにではなく、充填される必要がある。ＢＭＶフィリング用の典型的な要件は、例えば次の通りである：完全に充填されたＢＭＶを得ること、その一方で１０〜１５μｍ以下の銅を、隣接した平面基板領域上へ析出させ、かつ同時に充填ＢＭＶの外側表面上に０〜５μｍ以下のディンプルを生じること。
【０００９】
半導体ウェーハのメタライゼーションにおいて、ＴＳＶフィリングは、銅での完全でボイドフリーのフィリングをもたらさなければならず、その一方で隣接した平面領域上への過剰めっきされた銅は、ビア直径の１／５以下で生じなければならない。
【００１０】
酸性銅めっき浴の使用中に、レベラー添加剤は、分解生成物を形成する傾向があり、それらの生成物はそのようなめっき浴の寿命を低下させる。
【００１１】
更に、銅析出中にレベラー添加剤又はそれらの分解生成物が該銅析出物中へ混入することは、析出された銅の延性のような機械的性質に不利な影響を及ぼす。
【００１２】
前処理組成物中でのレベラー添加剤の利用は依然として、そのような問題を解決しない。特に、前処理組成物中で使用されるそのようなレベラー添加剤のレべリング及びＴＳＶフィリング特性は、プリント回路基板、ＩＣ基板の技術水準の製造及び半導体メタライゼーションにおける要件に適合するには十分ではない。
【００１３】
発明の課題
ゆえに、本発明の課題は、ＴＳＶフィリング、再配線層の析出又はピラーバンプ形成のような、プリント回路基板及びＩＣ基板製造並びに半導体基板のメタライゼーションの分野における前記の用途のための要件を満たす、銅の電解析出のための前処理組成物及び／又は水性の銅の酸性めっき浴を提供することである。
【００１４】
発明の要約
この課題は、めっき浴中で銅めっきする方法により解決され、その際に、該基板を、レベラー添加剤と、銅めっき前及び／又は銅めっき中に接触させ、かつ該レベラー添加剤が、式（Ｉ）による分子から選択される：
【化１】
0006012723.tif 000002
【００１５】
Ｙは、−（ＮＲ4）−、−（ＣＨ2）−、−Ｏ−及び−Ｓ−からなる群から選択され、かつｎは、０〜６にわたる。
【００１６】
Ｒ1及びＲ2は、水素及び線状及び分枝鎖状のＣ1〜Ｃ4アルキルから独立して選択される。好ましくは、Ｒ1及びＲ2は、水素、メチル及びエチルからなる群から選択される。最も好ましくは、Ｒ1及びＲ2は、同じであり、かつ水素、メチル及びエチルからなる群から選択される。
【００１７】
Ｒ3は、水素、線状及び分枝鎖状のＣ1〜Ｃ4アルキル、リチウム、ナトリウム、カリウム及びアンモニウムから選択される。
【００１８】
該ヘテロ環部分Ａは、非置換トリアゾール及び非置換テトラゾールから選択される。
【００１９】
Ｒ4は、水素及び線状及び分枝鎖状のＣ1〜Ｃ4アルキルからなる群から選択される。
【００２０】
該水性前処理組成物中及び／又は該酸性銅めっき浴中に存在する式（Ｉ）による有機レベラー添加剤は、該基板表面上へ吸着され、その上への該銅析出に影響を及ぼす。
【図面の簡単な説明】
【００２１】
【図１】例１（比較）から得られた充填ＢＭＶの光学顕微鏡写真。
【図２】例２（本発明）から得られた充填ＢＭＶの光学顕微鏡写真。
【図３】例７（比較）から得られた銅充填ＴＳＶの光学顕微鏡写真。
【図４】例８（比較）から得られた銅充填ＴＳＶの光学顕微鏡写真。
【図５】例９（本発明）から得られた銅充填ＴＳＶの光学顕微鏡写真。
【図６】例１０（比較）から得られた銅充填ＴＳＶの光学顕微鏡写真。
【図７】例１１（本発明）から得られた銅充填ＢＭＶの光学顕微鏡写真。
【００２２】
発明の詳細な説明
本発明によるレベラー添加剤は、式（Ｉ）による分子から選択される：
【化２】
0006012723.tif 000003
【００２３】
Ｙは、−（ＮＲ4）−、−（ＣＨ2）−、−Ｏ−及び−Ｓ−からなる群から選択され、ｎは、０〜６にわたり、かつＡは、非置換のヘテロ環部分である。
【００２４】
Ｙが−（ＮＲ4）−、−Ｏ−及び−Ｓ−から選択される場合には、ｎは、好ましくは１〜６にわたる。
【００２５】
Ｒ1及びＲ2は、水素及び線状及び分枝鎖状のＣ1〜Ｃ4アルキルから独立して選択される。好ましくは、Ｒ1及びＲ2は、水素、メチル及びエチルからなる群から選択される。最も好ましくは、Ｒ1及びＲ2は、同じであり、かつ水素、メチル及びエチルからなる群から選択される。
【００２６】
Ｒ3は、水素、線状及び分枝鎖状のＣ1〜Ｃ4アルキル、リチウム、ナトリウム、カリウム及びアンモニウムから選択される。
【００２７】
Ｒ4は、水素及び線状及び分枝鎖状のＣ1〜Ｃ4アルキルからなる群から選択される。
【００２８】
該ヘテロ環部分Ａは、非置換トリアゾール及び非置換テトラゾールから選択される。
【００２９】
‘非置換’という用語は、水素、該ヘテロ環部分Ａに結合された１個の
【化３】
0006012723.tif 000004
部分及び１個の−ＳＲ3部分以外の置換基を有しないものとして、本明細書では定義される。
【００３０】
該−ＳＲ3及び
【化４】
0006012723.tif 000005
部分は独立して、該ヘテロ環部分Ａの炭素原子又は窒素原子のいずれかに結合されていてよい。
【００３１】
より好ましくは、該−ＳＲ3部分は、該ヘテロ環部分Ａの炭素原子に結合されている。
【００３２】
本発明の一実施態様において、Ｙが、−（ＮＲ4）−、−Ｏ−及び−Ｓ−から選択される場合に、ｎは、１〜６にわたる。
【００３３】
本発明の好ましい実施態様において、Ｙは、−（ＣＨ2）−及び−（ＮＲ4）−からなる群から選択され、ｎは、１〜３にわたり、かつＲ4は、水素、メチル及びエチルから選択される。
【００３４】
本発明の一実施態様において、該基板を、式（Ｉ）によるレベラー添加剤を含んでなる水性前処理組成物と接触させる。
【００３５】
該水性前処理組成物中の式（Ｉ）による少なくとも１種のレベラー添加剤の濃度は、０．００１ｍｇ／ｌ〜１００ｍｇ／ｌ、より好ましくは０．００５ｍｇ／ｌ〜約１０ｍｇ／ｌ及び最も好ましくは０．０１ｍｇ／ｌ〜１ｍｇ／ｌにわたる。
【００３６】
該水性前処理組成物は更に、少なくとも１種の酸を含んでなる。
【００３７】
該水性前処理組成物は、≦２、より好ましくは≦１のｐＨ値を有する。
【００３８】
少なくとも１種の該酸源は、硫酸、フルオロホウ酸、リン酸及びメタンスルホン酸を含んでなる群から選択され、かつ２０ｇ／ｌ〜４００ｇ／ｌ、より好ましくは５０ｇ／ｌ〜３００ｇ／ｌの濃度で添加される。
【００３９】
該水性前処理組成物は好ましくは更に、少なくとも１種のアクセラレータ−ブライトナー添加剤を含有する。少なくとも１種の該アクセラレータ−ブライトナー添加剤は、有機のチオール化合物、スルフィド化合物、ジスルフィド化合物及びポリスルフィド化合物を含んでなる群から選択される。好ましいアクセラレータ−ブライトナー添加剤は、３−（ベンズチアゾリル−２−チオ）−プロピルスルホン酸、３−メルカプトプロパン−１−スルホン酸、エチレンジチオジプロピルスルホン酸、ビス−（ｐ−スルホフェニル）−ジスルフィド、ビス−（ω−スルホブチル）−ジスルフィド、ビス−（ω−スルホヒドロキシプロピル）−ジスルフィド、ビス−（ω−スルホプロピル）−ジスルフィド、ビス−（ω−スルホプロピル）−スルフィド、メチル−（ω−スルホプロピル）−ジスルフィド、メチル−（ω−スルホプロピル）−トリスルフィド、Ｏ−エチル−ジチオカルボン酸−Ｓ−（ω−スルホプロピル）−エステル、チオグリコール酸、チオリン酸−Ｏ−エチル−ビス−（ω−スルホプロピル）−エステル、チオリン酸−トリス−（ω−スルホプロピル）−エステル及びそれらの相応する塩を含んでなる群から選択される。該水性前処理組成物中に存在する全てのアクセラレータ−ブライトナー添加剤の濃度は、０．０１ｍｇ／ｌ〜１００ｍｇ／ｌ、より好ましくは０．０５ｍｇ／ｌ〜１０ｍｇ／ｌにわたる。
【００４０】
任意に、該水性前処理組成物は、式（Ｉ）による少なくとも１種のレベラー添加剤に加えて、含窒素有機化合物、例えばポリエチレンイミン、アルコキシル化ポリエチレンイミン、アルコキシル化カプロラクタム及びそれらのポリマー、ジエチレントリアミン及びヘキサメチレンテトラミン、有機染料、例えばヤヌスグリーンＢ、ビスマルクブラウンＹ及びアシッドバイオレット７、含硫黄アミノ酸、例えばシステイン、フェナジニウム塩及びそれらの誘導体を含んでなる群から選択される、少なくとも１種の更なるレベラー添加剤を含有する。好ましい任意の該更なるレベラー添加剤は、含窒素有機化合物から選択される。前記の任意のレベラー添加剤化合物は、該水性前処理組成物に、０．１ｍｇ／ｌ〜１００ｍｇ／ｌの量で添加される。
【００４１】
該水性前処理組成物は、更に、少なくとも１種のキャリア−サプレッサー添加剤を含有してよい。少なくとも１種の任意の該キャリア−サプレッサー添加剤は、通常、ポリアルキレングリコール化合物であり、かつポリビニルアルコール、カルボキシメチルセルロース、ポリエチレングリコール、ポリプロピレングリコール、ステアリン酸ポリグリコールエステル、アルコキシル化ナフトール、オレイン酸ポリグリコールエステル、ステアリルアルコールポリグリコールエーテル、ノニルフェノールポリグリコールエーテル、オクタノールポリアルキレングリコールエーテル、オクタンジオール−ビス−（ポリアルキレングリコールエーテル）、ポリ（エチレングリコール−ran−プロピレングリコール）、ポリ（エチレングリコール）−ブロック−ポリ（プロピレングリコール）−ブロック−ポリ（エチレングリコール）、ポリ（プロピレングリコール）−ブロック−ポリ（エチレングリコール）−ブロック−ポリ（プロピレングリコール）を含んでなる群から選択される。該水性前処理組成物中の前記の任意のキャリア−サプレッサー添加剤の濃度は、０．００５ｇ／ｌ〜２０ｇ／ｌ、より好ましくは０．０１ｇ／ｌ〜５ｇ／ｌにわたる。
【００４２】
該水性前処理組成物は、更に、少なくとも１種のハロゲン化物イオン源、好ましくは塩化物イオン源を、２０ｍｇ／ｌ〜２００ｍｇ／ｌ、より好ましくは３０ｍｇ／ｌ〜６０ｍｇ／ｌの量で含有してよい。
【００４３】
該水性前処理組成物は更に、カチオン界面活性剤、アニオン界面活性剤又は非イオン界面活性剤であってよい、少なくとも１種の湿潤剤を含有してよい。非イオン界面活性剤が好ましい。適用可能な湿潤剤及びそれらの濃度は、先行技術から知られている。
【００４４】
該基板は、該水性前処理組成物と、１分〜２５分間、より好ましくは３分〜１５分間、接触される。接触中に、該水性前処理組成物の温度は、１５℃〜８０℃、より好ましくは２０℃〜６０℃の範囲内に維持される。
【００４５】
該基板は、該水性前処理組成物と、例えば噴霧又は浸漬により、接触されてよい。本明細書に記載された方法は、常用の浸漬タンク技術において（垂直加工）又はコンベアー搬送式機械中で（水平加工）、実施されてよい。半導体基板のためには、めっきすべき該基板の前処理を真空中で実施してよい。
【００４６】
次に、該基板は、水ですすがれ、水性の酸性銅めっき浴と接触される。酸性銅めっき浴の種類は、特定のタイプの酸性銅めっき浴に限定されない。電流は、めっき目的のために該基板に適用される。
【００４７】
好ましくは、該水性の酸性銅めっき浴は、式（Ｉ）によるレベラー添加剤を含有しない。銅めっき浴及び銅の電解析出のためのプロセスパラメータは、当工業界において公知であり、かつ当業者が本発明による方法に適用及び適合させることができる。
【００４８】
本発明の他の実施態様において、該基板を、式（Ｉ）によるレベラー添加剤を含んでなる水性の酸性銅めっき浴組成物と接触させる。
【００４９】
該水性の酸性銅めっき浴中の式（Ｉ）による少なくとも１種のレベラー添加剤の濃度は、０．００１ｍｇ／ｌ〜１００ｍｇ／ｌ、より好ましくは０．００５ｍｇ／ｌ〜約１０ｍｇ／ｌ及び最も好ましくは０．０１ｍｇ／ｌ〜１ｍｇ／ｌにわたる。
【００５０】
該水性の酸性銅めっき浴組成物は、≦２、より好ましくは≦１のｐＨ値を有する。
【００５１】
該水性の酸性銅めっき浴は更に、硫酸銅及びアルキルスルホン酸銅、例えばメタンスルホン酸銅を含んでなる群から好ましくは選択される、少なくとも１種の銅イオン源を含有する。該銅イオン濃度は通常、１５ｇ／ｌ〜７５ｇ／ｌにわたる。
【００５２】
該水性の酸性銅めっき浴は更に、硫酸、フルオロホウ酸、リン酸及びメタンスルホン酸を含んでなる群から好ましくは選択され、かつ通常、２０ｇ／ｌ〜４００ｇ／ｌ、より好ましくは５０ｇ／ｌ〜３００ｇ／ｌの濃度で添加される、少なくとも１種の酸源を含有する。
【００５３】
任意に、該水性の酸性銅めっき浴は、式（Ｉ）による少なくとも１種のレベラー添加剤に加えて、含窒素有機化合物、例えばポリエチレンイミン、アルコキシル化ポリエチレンイミン、アルコキシル化カプロラクタム及びそれらのポリマー、ジエチレントリアミン及びヘキサメチレンテトラミン、有機染料、例えばヤヌスグリーンＢ、ビスマルクブラウンＹ及びアシッドバイオレット７、含硫黄アミノ酸、例えばシステイン、フェナジニウム塩及びそれらの誘導体を含んでなる群から選択される、少なくとも１種の更なるレベラー添加剤を含有する。好ましい該更なるレベラー添加剤は、含窒素有機化合物から選択される。前記の任意のレベラー添加剤化合物は、該水性の酸性銅めっき浴に、０．１ｍｇ／ｌ〜１００ｍｇ／ｌの量で添加される。
【００５４】
該水性の酸性銅めっき浴は更に、有機のチオール化合物、スルフィド化合物、ジスルフィド化合物及びポリスルフィド化合物を含んでなる群から選択される、少なくとも１種のアクセラレータ−ブライトナー添加剤を含有してよい。好ましいアクセラレータ−ブライトナー添加剤は、３−（ベンズチアゾリル−２−チオ）−プロピルスルホン酸、３−メルカプトプロパン−１−スルホン酸、エチレンジチオジプロピルスルホン酸、ビス−（ｐ−スルホフェニル）−ジスルフィド、ビス−（ω−スルホブチル）−ジスルフィド、ビス−（ω−スルホヒドロキシプロピル）−ジスルフィド、ビス−（ω−スルホプロピル）−ジスルフィド、ビス−（ω−スルホプロピル）−スルフィド、メチル−（ω−スルホプロピル）−ジスルフィド、メチル−（ω−スルホプロピル）−トリスルフィド、Ｏ−エチル−ジチオカルボン酸−Ｓ−（ω−スルホプロピル）−エステル、チオグリコール酸、チオリン酸−Ｏ−エチル−ビス−（ω−スルホプロピル）−エステル、チオリン酸−トリス−（ω−スルホプロピル）−エステル及びそれらの相応する塩を含んでなる群から選択される。該水性の酸性銅浴組成物中に任意に存在する全てのアクセラレータ−ブライトナー添加剤の濃度は、０．０１ｍｇ／ｌ〜１００ｍｇ／ｌ、より好ましくは０．０５ｍｇ／ｌ〜１０ｍｇ／ｌにわたる。
【００５５】
該水性の酸性銅めっき浴は更に、通常、ポリアルキレングリコール化合物であり、かつポリビニルアルコール、カルボキシメチルセルロース、ポリエチレングリコール、ポリプロピレングリコール、ステアリン酸ポリグリコールエステル、アルコキシル化ナフトール、オレイン酸ポリグリコールエステル、ステアリルアルコールポリグリコールエーテル、ノニルフェノールポリグリコールエーテル、オクタノールポリアルキレングリコールエーテル、オクタンジオール−ビス−（ポリアルキレングリコールエーテル）、ポリ（エチレングリコール−ran−プロピレングリコール）、ポリ（エチレングリコール）−ブロック−ポリ（プロピレングリコール）−ブロック−ポリ（エチレングリコール）、ポリ（プロピレングリコール）−ブロック−ポリ（エチレングリコール）−ブロック−ポリ（プロピレングリコール）を含んでなる群から選択される、少なくとも１種のキャリア−サプレッサー添加剤を含有してよい。前記キャリア−サプレッサー添加剤の濃度は、０．００５ｇ／ｌ〜２０ｇ／ｌ、より好ましくは０．０１ｇ／ｌ〜５ｇ／ｌにわたる。
【００５６】
該水性の酸性銅めっき浴は任意に更に、少なくとも１種のハロゲン化物イオン源、好ましくは塩化物イオン源を、２０ｍｇ／ｌ〜２００ｍｇ／ｌ、より好ましくは３０ｍｇ／ｌ〜６０ｍｇ／ｌの量で含有する。
【００５７】
該水性の酸性銅めっき浴は、本発明による方法において１５℃〜５０℃の温度範囲で、より好ましくは２５℃〜４０℃の範囲内で、電流を該基板に適用することにより操作される。０．０１Ａ／ｄｍ2〜１２Ａ／ｄｍ2、より好ましくは０．１Ａ／ｄｍ2〜７Ａ／ｄｍ2のカソード電流密度範囲が適用される。
【００５８】
本発明の更に他の実施態様において、該水性の酸性銅めっき浴から銅でコーティングすべき該基板は、該酸性銅めっき浴中への浸漬前に水性前処理組成物中に浸漬される。前記水性前処理組成物は、式（Ｉ）による少なくとも１種のレベラー添加剤を含んでなり、その際に前記水性前処理組成物は、銅イオンを含有しない。任意に、該基板は、前記水性前処理組成物中に浸漬した後に、水ですすがれる。
【実施例】
【００５９】
本発明は、次の限定されない例を参照することにより説明される。
【００６０】
銅での十分なＢＭＶフィリングは、該銅析出物が、いわゆるディンプル（該ＢＭＶの先端での銅表面のくぼみ）を有しないか又はほぼ有しないことを意味する。従って、十分に充填されたＢＭＶの該銅表面は、できる限り平坦である。
【００６１】
不十分なＢＭＶフィリングは、該銅析出物の凹状構造により、すなわちディンプルにより特徴付けられる。銅充填ビア中のボイドも不十分である。
【００６２】
方法（例１〜６）：
装置：容積１．８ｌを有するGarnellセル、ポンプを有する浴撹拌、空気注入なし、可溶性銅アノード。
【００６３】
Ｃｕ2+イオン４５ｇ／ｌ（硫酸銅として添加）、硫酸１５０ｇ／ｌ、Ｃｌ-イオン５０ｍｇ／ｌ、Ｆｅ2+イオン１００ｍｇ／ｌ、キャリア−サプレッサー添加剤としてポリエチレングリコール３００ｍｇ／ｌ及びアクセラレータ−ブライトナー添加剤としてビス−（ナトリウムスルホプロピル）−ジスルフィド（ＳＰＳ）０．５ｍｇ／ｌを含んでなる銅浴原液を使用した。該レベラー添加剤を前記原液に添加した。
【００６４】
銅めっきのためのパラメータ：セル電流２Ａ、めっき時間６７分、更なる調査のために使用された試験基板の領域での銅層厚  約１８〜２０μｍ、全ての実験前に２Ａで９０分のダミー基板めっき。
【００６５】
例１〜６を通じて使用された試験基板レイアウトは、例えば１００×８０μｍ、１２０×８０μｍ、１５０×８０μｍ、１５０×６０μｍの寸法を有するブラインドマイクロビア及びトレンチ構造を含んでなる。
【００６６】
例１（比較）
０．３ｍｇ／ｌの濃度の３−アミノ−５−メルカプト−１，２，４−トリアゾールを、該レベラー添加剤として、該水性の酸性めっき浴に添加した。銅めっき後のＢＭＶの断面を光学顕微鏡で調べた。前記レベラー添加剤のＢＭＶフィリング特性は十分ではない（図１）。
【００６７】
例２（比較）
０．３ｍｇ／ｌの濃度の５−フェニル−１Ｈ−１，２，４−トリアゾール−３−チオール（EP 1 069 211 A2）を、該レベラー添加剤として添加した。銅めっき後のＢＭＶの断面を光学顕微鏡で調べた。前記レベラー添加剤のＢＭＶフィリング特性は不十分である。
【００６８】
例３（比較）
０．３ｍｇ／ｌの濃度の４−アミノ−５−（４´−ピリジル）−４Ｈ−１，２，４−トリアゾール−３−チオール（EP 1 069 211 A2）を、該レベラー添加剤として添加した。銅めっき後のＢＭＶの断面を光学顕微鏡で調べた。前記レベラー添加剤のＢＭＶフィリング特性は不十分である。
【００６９】
例４（本発明）
０．３ｍｇ／ｌの濃度の１−［２−（ジメチルアミノ）エチル］−１Ｈ−テトラゾール−５−チオールを、該レベラー添加剤として、該めっき浴に添加した。銅めっき後のＢＭＶの断面を光学顕微鏡で調べた。前記レベラー添加剤のＢＭＶフィリング特性は十分である（図２）。
【００７０】
例５（本発明）
０．３ｍｇ／ｌの濃度の１−［２−（ジメチルアミノ）エチル］−トリアゾール−５−チオールを、該レベラー添加剤として、該めっき浴に添加した。銅めっき後のＢＭＶの断面を光学顕微鏡で調べた。前記レベラー添加剤のＢＭＶフィリング特性は十分である。
【００７１】
例６（比較）
０．３ｍｇ／ｌの濃度の１−［２−（ジメチルアミノ）エチル］−ジアゾール−５−チオールを、該レベラー添加剤として、該めっき浴に添加した。銅めっき後のＢＭＶの断面を光学顕微鏡で調べた。前記レベラー添加剤のＢＭＶフィリング特性は十分である。
【００７２】
方法及びプロセスフロー（例７〜１０）：
２０×１００μｍの寸法を有するＴＳＶ構造を有するシリコン基板を、最初に脱イオン水中に浸漬し、次いで例７〜１０による水性前処理組成物中に１０分間浸漬し、脱イオン水ですすぎ、次いで電解銅めっきにかけた。
【００７３】
硫酸銅、硫酸、アクセラレータ−ブライトナー添加剤、式（Ｉ）による分子ではないレベラー添加剤、キャリア−サプレッサー添加剤及び塩化物イオンを含んでなる銅めっき浴を、工程（ｉｉｉ）における電解銅めっきに使用した。該めっきパラメータは、０．１Ａ／ｄｍ2で１２０分、引き続き０．２Ａ／ｄｍ2で６０分であった。
めっき装置：Nexxめっきツール。
【００７４】
例７（比較）
該シリコン基板を、銅めっき前に、アクセラレータ−ブライトナー添加剤としてビス−（ω−スルホプロピル）−ジスルフィド４ｍｇ／ｌからなり、かつレベラー添加剤なしの水性前処理組成物中に１０分間浸漬した。銅めっき後の切断した断面のＴＳＶの顕微鏡写真は、大きなボイドを示す（図３）。
【００７５】
例８（比較）
該シリコン基板を、式（Ｉ）による分子ではないレベラー添加剤５０ｍｇ／ｌ及びアクセラレータ−ブライトナー添加剤としてビス−（ω−スルホプロピル）−ジスルフィド４ｍｇ／ｌからなる水性前処理組成物中に１０分間浸漬し、水ですすぎ、次いで銅めっきにかけた。銅めっき後の切断した断面のＴＳＶの顕微鏡写真はディンプルを示す。従って、該ビアフィリングは不十分である（図４）。
【００７６】
例９（本発明）
該シリコン基板を、式（Ｉ）によるレベラー添加剤として１−［２−（ジメチルアミノ）エチル］−１Ｈ−テトラゾール−５−チオール５０ｍｇ／ｌ及びアクセラレータ−ブライトナー添加剤としてビス−（ω−スルホプロピル）−ジスルフィド４ｍｇ／ｌを含んでなる前処理組成物中に１０分間浸漬し、水ですすぎ、次いで銅めっきにかけた。銅めっき後の切断した断面のＴＳＶの顕微鏡写真はボイドフリーであり、かつ該ビアフィリングは十分である（図５）。
【００７７】
例１０（比較）
該シリコン基板を、レベラー添加剤として１−［２−（ジメチルアミノ）エチル］−ジアゾール−５−チオール５０ｍｇ／ｌ及びアクセラレータ−ブライトナー添加剤としてビス−（ω−スルホプロピル）−ジスルフィド４ｍｇ／ｌからなる水性前処理組成物中に１０分間浸漬し、水ですすぎ、次いで銅めっきにかけた。銅めっき後の切断した断面のＴＳＶの顕微鏡写真はボイドフリーであり、かつ該ビアフィリングは十分である（図６）。
【００７８】
例１１（本発明）
無電解銅の層でコーティングしたブラインドマイクロビア（直径：８５μｍ、深さ：５０μｍ）を含んでなる基板を、レベラー添加剤として１−［２−（ジメチルアミノ）エチル］−テトラゾール−５−チオール５０ｍｇ／ｌ、アクセラレータ−ブライトナー添加剤としてビス−（ω−スルホプロピル）−ジスルフィド４ｍｇ／ｌ及び硫酸からなる水性前処理組成物中に１０分間浸漬し、水ですすぎ、次いで、例７〜１０に記載されたのと同じ銅めっき浴組成物を用いて銅めっきにかけた。適用された電流密度は１．０Ａ／ｄｍ2であった。銅めっき後の切断した断面のＢＭＶの顕微鏡写真は、ボイドフリーであり、３．４μｍのディンプル及び７．１μｍの該基板表面の頂部での銅層厚を示す（図７）。従って、十分なＢＭＶフィリングのための要件が達成される。
【図１】
0006012723.tif 000007
【図２】
0006012723.tif 000008
【図３】
0006012723.tif 000009
【図４】
0006012723.tif 000010
【図５】
0006012723.tif 000011
【図６】
0006012723.tif 000012
【図７】
0006012723.tif 000013